(57)【要約】【課題】優れた防汚性、払拭性を有する化粧板を得ることができる払拭性表面層材料、払拭性保護層材料、及び、これらを用いてなる払拭性化粧板を提供する。【解決手段】化粧板に用いられる払拭性表面層材料であって、表面層基材にメラミン樹脂が含浸され、意匠性を有する第一の面と、第二の面とを有し、前記第一の面側にさらに払拭性樹脂層が形成されており、  前記払拭性樹脂層は、メラミン樹脂と、このメラミン樹脂の固形分に対してカルビノール変性シリコーンオイル０．１〜１．０重量％、及び、シランカップリング剤０．０５〜０．３重量％を含有する払拭性樹脂組成物により形成されていることを特徴とする払拭性表面層材料。【選択図】図１
2011102014.tif 000002
【特許請求の範囲】
【請求項１】
化粧板に用いられる払拭性表面層材料であって、表面層基材にメラミン樹脂が含浸され、意匠性を有する第一の面と、第二の面とを有し、前記第一の面側にさらに払拭性樹脂層が形成されており、
前記払拭性樹脂層は、メラミン樹脂と、このメラミン樹脂の固形分に対してカルビノール変性シリコーンオイル０．１〜１．０重量％、及び、シランカップリング剤０．０５〜０．３重量％を含有する払拭性樹脂組成物により形成されていることを特徴とする払拭性表面層材料。
【請求項２】
前記払拭性樹脂層は、固形分量で２〜２０ｇ／ｍ２形成されている請求項１に記載の払拭性表面層材料。
【請求項３】
前記シランカップリング剤は、有機基と反応性を有する官能基として、アミノ基及び／又はエポキシ基を有するものである請求項１又は２に記載の払拭性表面層材料。
【請求項４】
請求項１ないし３のいずれかに記載の払拭性表面層材料と、芯材層基材に熱硬化性樹脂を含浸させた芯材層材料とを積層してなる化粧板であって、前記払拭性表面層材料の第二の面側に、前記芯材層材料を一枚あるいは複数枚積層してなることを特徴とする払拭性化粧板。
【請求項５】
化粧板に用いられる払拭性保護層材料であって、保護層基材にメラミン樹脂が含浸され、第一の面と、第二の面とを有し、前記第一の面側に、さらに払拭性樹脂層が形成され、
前記払拭性樹脂層は、メラミン樹脂と、このメラミン樹脂の固形分に対してカルビノール変性シリコーンオイル０．１〜１．０重量％、及び、シランカップリング剤０．０５〜０．３重量％を含有する払拭性樹脂組成物により形成されていることを特徴とする払拭性保護層材料。
【請求項６】
前記払拭性樹脂層は、固形分量で２〜２０ｇ／ｍ２形成されるものである請求項５に記載の払拭性保護層材料。
【請求項７】
前記シランカップリング剤は、有機基と反応性を有する官能基として、アミノ基及び／又はエポキシ基を有するものである請求項５又は６に記載の払拭性保護層材料。
【請求項８】
請求項５ないし７のいずれかに記載の払拭性保護層材料と、表面層基材にメラミン樹脂が含浸され、意匠性を有する第一の面と、第二の面とを有する表面層材料と、芯材層基材に熱硬化性樹脂が含浸された芯材層材料とを積層してなる化粧板であって、前記払拭性保護層材料の第二の面側に、前記表面層材料の第一の面側を積層し、さらに、前記表面層材料の第二の面側に、前記芯材層材料を一枚あるいは複数枚積層してなることを特徴とする払拭性化粧板。
【発明の詳細な説明】
【技術分野】
【０００１】
本発明は、払拭性表面層材料、払拭性保護層材料、及び、払拭性化粧板に関するものである。
【背景技術】
【０００２】
メラミン樹脂化粧板は、耐熱性、耐摩耗性、耐薬品性、耐汚染性等に優れ、意匠性においても美しい外観を有することから、家具、扉、間仕切り材など、住宅、公共施設、各種事業所において幅広く使用されている。
近年ではユーザーニーズが多様化し、単なる装飾材としてだけではなく、汚れが付着しにくい化粧板、あるいは、付着した汚れを簡易に払拭できる化粧板など、意匠性に加えて高度の防汚性能が求められるようになってきた。
従来、化粧板表面の払拭性を改善する手段として、シリコーン樹脂などの払拭性物質を添加することが行われてきた（例えば、特許文献１、２参照。）。
しかし、添加量が多くなることや、材料を製造する際のはじきや白濁などの発生により、化粧層の色柄の鮮明さを欠くという問題点があった。
【先行技術文献】
【特許文献】
【０００３】
【特許文献１】特開２００１−２４８０９６号公報
【特許文献２】特開２００５−３４３１５３号公報
【発明の概要】
【発明が解決しようとする課題】
【０００４】
本発明は、優れた防汚性、払拭性を有する化粧板を得ることができる払拭性表面層材料、払拭性保護層材料、及び、これらを用いてなる払拭性化粧板を提供するものである。
【課題を解決するための手段】
【０００５】
このような目的は、下記の本発明（１）〜（８）により達成される。
（１）化粧板に用いられる払拭性表面層材料であって、表面層基材にメラミン樹脂が含浸され、意匠性を有する第一の面と、第二の面とを有し、上記第一の面側にさらに払拭性樹脂層が形成されており、
上記払拭性樹脂層は、メラミン樹脂と、このメラミン樹脂の固形分に対してカルビノール変性シリコーンオイル０．１〜１．０重量％、及び、シランカップリング剤０．０５〜０．３重量％を含有する払拭性樹脂組成物により形成されていることを特徴とする払拭性表面層材料。
（２）上記払拭性樹脂層は、固形分量で２〜２０ｇ／ｍ２形成されている上記（１）に記載の払拭性表面層材料。
（３）上記シランカップリング剤は、有機基と反応性を有する官能基として、アミノ基及び／又はエポキシ基を有するものである上記（１）又は（２）に記載の払拭性表面層材料。
（４）上記（１）ないし（３）のいずれかに記載の払拭性表面層材料と、芯材層基材に熱硬化性樹脂を含浸させた芯材層材料とを積層してなる化粧板であって、上記払拭性表面層材料の第二の面側に、上記芯材層材料を一枚あるいは複数枚積層してなることを特徴とする払拭性化粧板。
（５）化粧板に用いられる払拭性保護層材料であって、保護層基材にメラミン樹脂が含浸され、第一の面と、第二の面とを有し、上記第一の面側に、さらに払拭性樹脂層が形成され、
上記払拭性樹脂層は、メラミン樹脂と、このメラミン樹脂の固形分に対してカルビノール変性シリコーンオイル０．１〜１．０重量％、及び、シランカップリング剤０．０５〜０．３重量％を含有する払拭性樹脂組成物により形成されていることを特徴とする払拭性保護層材料。
（６）上記払拭性樹脂層は、固形分量で２〜２０ｇ／ｍ２形成されるものである上記（５）に記載の払拭性保護層材料。
（７）上記シランカップリング剤は、有機基と反応性を有する官能基として、アミノ基及び／又はエポキシ基を有するものである上記（５）又は（６）に記載の払拭性保護層材料。
（８）上記（５）ないし（７）のいずれかに記載の払拭性保護層材料と、表面層基材にメラミン樹脂が含浸され、意匠性を有する第一の面と、第二の面とを有する表面層材料と、芯材層基材に熱硬化性樹脂が含浸された芯材層材料とを積層してなる化粧板であって、上記払拭性保護層材料の第二の面側に、上記表面層材料の第一の面側を積層し、さらに、上記表面層材料の第二の面側に、上記芯材層材料を一枚あるいは複数枚積層してなることを特徴とする払拭性化粧板。
【発明の効果】
【０００６】
本発明の払拭性表面層材料、払拭性保護層材料を用いた本発明の払拭性化粧板は、化粧板の最表面に設けられた払拭性樹脂層がカルビノール変性シリコーンオイルを高い均一性で含有するため、表面が撥水化、撥油化され、防汚性及び払拭性を顕著に向上させることができる。
【図面の簡単な説明】
【０００７】
【図１】本発明の第一の形態の化粧板の構成を表す概念図である。
【図２】本発明の第二の形態の化粧板の構成を表す概念図である。
【発明を実施するための形態】
【０００８】
以下、本発明の払拭性表面層材料、払拭性保護層材料、及び、払拭性化粧板について詳細に説明する。
本発明の払拭性表面層材料は、化粧板に用いられる払拭性表面層材料であって、表面層基材にメラミン樹脂が含浸され、意匠性を有する第一の面と、第二の面とを有し、上記第一の面側にさらに払拭性樹脂層が形成されており、
上記払拭性樹脂層は、メラミン樹脂と、このメラミン樹脂の固形分に対してカルビノール変性シリコーンオイル０．１〜１．０重量％、及び、シランカップリング剤０．０５〜０．３重量％を含有する払拭性樹脂組成物により形成されていることを特徴とする。
【０００９】
本発明の払拭性保護層材料は、化粧板に用いられる払拭性保護層材料であって、保護層基材にメラミン樹脂が含浸され、第一の面と、第二の面とを有し、上記第一の面側に、さらに払拭性樹脂層が形成され、
上記払拭性樹脂層は、メラミン樹脂と、このメラミン樹脂の固形分に対してカルビノール変性シリコーンオイル０．１〜１．０重量％、及び、シランカップリング剤０．０５〜０．３重量％を含有する払拭性樹脂組成物により形成されていることを特徴とする。
【００１０】
本発明の払拭性化粧板は、上記払拭性表面層材料と、芯材層基材に熱硬化性樹脂を含浸させた芯材層材料とを積層してなる化粧板であって、上記払拭性表面層材料の第二の面側に、上記芯材層材料を一枚あるいは複数枚積層してなることを特徴とする。
また、本発明の払拭性化粧板は、上記払拭性保護層材料と、表面層基材にメラミン樹脂が含浸され、意匠性を有する第一の面と、第二の面とを有する表面層材料と、芯材層基材に熱硬化性樹脂が含浸された芯材層材料とを積層してなる化粧板であって、上記払拭性保護層材料の第二の面側に、上記表面層材料の第一の面側を積層し、さらに、上記表面層材
料の第二の面側に、上記芯材層材料を一枚あるいは複数枚積層してなることを特徴とする。
【００１１】
図１は、本発明の第一の形態の払拭性化粧板の構成を示したものである。
この払拭性化粧板１０１は、図１に示すように、本発明の払拭性表面層材料１１と芯材層材料１０とからなる。
払拭性表面層材料１１は、表面層基材にメラミン樹脂が含浸され、意匠性を有する第一の面と、第二の面とを有する表面層材料１１Ａと、この表面層材料１１Ａの第一の面側に形成された払拭性樹脂層１１Ｂとから構成される。
そして、払拭性化粧板１０１は、払拭性表面層材料１１の第二の面側に、芯材層材料１０を一枚あるいは複数枚積層してなるものである。図１においては、芯材層材料１０は３枚積層されている。
【００１２】
図２は、本発明の第二の形態の払拭性化粧板の構成を示したものである。
この払拭性化粧板２０１は、図２に示すように、本発明の払拭性保護層材料２２と、表面層材料２１と、芯材層材料２０とからなる。
払拭性保護層材料２２は、保護層基材にメラミン樹脂が含浸され、第一の面と、第二の面とを有する保護層材料２２Ａと、この保護層材料２２Ａの第一の面側に形成された払拭性樹脂層２２Ｂとから構成される。表面層材料２１は、表面層基材にメラミン樹脂が含浸され、意匠性を有する第一の面と、第二の面とを有する。
そして、払拭性化粧板２０１は、払拭性保護層材料２２の第二の面側に、表面層材料２１の第一の面側を積層し、さらに、表面層材料２１の第二の面側に、芯材層材料２０を一枚あるいは複数枚積層してなるものである。図２においては、芯材層材料２０は３枚積層されている。
【００１３】
まず、本発明の第一の形態の払拭性化粧板で用いられる表面層材料１１Ａ、及び、第二の形態の払拭性化粧板で用いられる表面層材料２１について説明する。
これらの表面層材料に用いられる表面層基材としては、第一の面側に意匠面が形成されたシート状の基材であり、その材質としては特に限定されないが、好ましくは、パルプ、リンター、合成繊維、ガラス繊維などを用いることができ、例えば、酸化チタンなどの顔料を含有する酸化チタン含有化粧紙などを用いることができる。
表面層基材の坪量としては特に限定されないが、坪量８０〜１５０ｇ／ｍ２のものを好適に用いることができる。
【００１４】
表面層基材に含浸されるメラミン樹脂としては、通常、メラミンに対するホルムアルデヒドの反応モル比（ホルムアルデヒド／メラミン：以下、単に反応モル比ということがある）を１．０〜４．０、好ましくは１．０〜２．０として反応させて得られたものを好適に用いることができる。
表面層基材へのメラミン樹脂の含浸量としては、固形分換算で、表面層材料に対するメラミン樹脂の含有率を、例えば４５〜８０重量％とすることができる。
【００１５】
次に、本発明の第一の形態の払拭性化粧板で用いられる払拭性表面層材料１１について説明する。
本発明の払拭性表面層材料は、上記で説明した表面層材料の第一の面側に、さらに払拭性樹脂層が形成されており、この払拭性樹脂層は、払拭性樹脂組成物により形成されるものである。
【００１６】
ここで用いられる払拭性樹脂組成物は、メラミンに対するホルムアルデヒドの反応モル比を１．０〜４．０、好ましくは１．０〜２．０として反応させて得られたメラミン樹脂と、このメラミン樹脂の固形分に対して、カルビノール変性シリコーンオイル０．１〜１
．０重量％、及び、シランカップリング剤０．０５〜０．３重量％を含有するものを用いることができる。
【００１７】
上記払拭性樹脂組成物には、カルビノール変性シリコーンオイルを用いる。
シリコーンオイルとは、シロキサン結合の繰り返し単位からなる主鎖を有し、アルキル基やアリール基を有する化合物である。カルビノール変性シリコーンオイルは、シリコーンオイルに、反応性官能基としてメチロール基などを導入したものであり、メラミン樹脂との反応性に富むものであるので、シリコーンオイルが有する撥水性、撥油性という特性を、化粧板の長期の使用に際しても持続させることができる。
このように、払拭性樹脂組成物にカルビノール変性シリコーンオイルを用いることにより、化粧板の良好な意匠性を損なうことなく、少量の使用で化粧板に優れた防汚性、払拭性を付与することができる。
【００１８】
カルビノール変性シリコーンオイルの配合量は、払拭性樹脂組成物に用いるメラミン樹脂の固形分に対して０．１〜１．０重量％である。更に好ましくは０．３〜０．８重量％である。これにより、上記作用を効果的に発現させることができる。
配合量が０．１重量％未満の場合、上記効果を充分に発現できないことがある。また、１．０重量％を超えると、化粧板表面に白濁などの外観上の問題が起こることがある。
【００１９】
上記払拭性樹脂組成物には、シランカップリング剤を用いる。
通常、水系であるメラミン樹脂含有組成物にシリコーンオイルを添加、混合する場合には、分離防止のため分散剤が使用される。しかし、使用する分散剤によってはシリコーンオイルにより発現する効果を阻害する場合がある。
本発明で使用されるシランカップリング剤とは、分子中に有機基と反応性を有する官能基と加水分解性のケイ素基を各々少なくとも１個有する化合物である。メラミン樹脂を含有するメラミン樹脂ワニスに所定量のシランカップリング剤を添加し、加水分解させた後に上記カルビノール変性シリコーンオイルを添加、攪拌することにより、良好な分散状態の払拭性樹脂組成物を得ることができる。そして、払拭性樹脂組成物の均一混合性を高め、カルビノール変性シリコーンオイルの作用を効果的に発現させることができる。
【００２０】
ここで用いられるシランカップリング剤が有する有機基と反応性のある基としては、エポキシ基、メタクリル基、アクリル基、イソシアネート基、イソシアヌレート基、ビニル基、カルバメート基、アミノ基などが挙げられる。
これらの中でも、アミノ基及び／又はエポキシ基を有するものであることが好ましい。これにより、メラミン樹脂との相溶性、反応性に優れ、払拭性樹脂組成物の均一性をより高めることができるので、カルビノール変性シリコーンオイルの作用をさらに効果的に発現させることができる。
また、加水分解性のケイ素基としてはアルコキシシリル基、メトキシシリル基、エトキシシリル基が好ましい。
【００２１】
シランカップリング剤の配合量は、払拭性樹脂組成物に用いるメラミン樹脂の固形分に対して０．０５〜０．３重量％である。これにより、上記作用を効果的に発現させることができる。
配合量が０．０５重量％未満の場合、良好な分散状態を確保できないことがある。また、０．３重量％を超えて配合しても、分散状態に差異が見られなくなる。
【００２２】
本発明の払拭性表面層材料において形成される払拭性樹脂層は、固形分量で２〜２０ｇ／ｍ２であることが好ましい。さらに好ましくは５〜１５ｇ／ｍ２である。これにより、払拭性化粧板の外観を損なうことなく、防汚性、払拭性を向上させることができる。
払拭性樹脂層が上記下限値より少ないと、充分な防汚性、払拭性の効果を発現できない
ことがある。また、上記上限値を超えると、払拭性樹脂層の形成量によっては払拭性樹脂層にクラックや白濁などの外観上の問題が起こることがある。
【００２３】
本発明の払拭性表面層材料は、例えば、表面層基材に、メラミン樹脂を含有するメラミン樹脂ワニスを含浸させ、これを乾燥させた表面層材料を調製し、この意匠面である第一の面側に、上記払拭性樹脂組成物を含有する払拭性樹脂組成物ワニスを所定量塗布または塗工し、これを乾燥させることにより得ることができる。
払拭性樹脂組成物ワニスを塗布又は塗工する方法としては特に限定されないが、スプレーコート法、グラビアコート法、バーコート法、ナイフロール法、ロールコート法、ダイコート法、カーテンコート法などの方法を適用することができる。これらの中でも、スプレーコート法、グラビアコート法が少量の塗布、塗工に対応しやすいため好ましい。
【００２４】
次に、本発明の第二の形態の払拭性化粧板で用いられる払拭性保護層材料２２について説明する。
まず、払拭性保護層材料２２に用いられる保護層材料２２Ａについて説明する。
保護層材料に用いられる保護層基材としては、シート状の基材であり、その材質としては特に限定されないが、好ましくは、晒しパルプなどを用いることができる。
保護層基材の坪量としては特に限定されないが、坪量２０〜６０ｇ／ｍ２のものを好適に用いることができる。
【００２５】
保護層基材に含浸されるメラミン樹脂としては、通常、メラミンに対するホルムアルデヒドの反応モル比を１．０〜４．０、好ましくは１．０〜２．０として反応させて得られたものを好適に用いることができる。
保護層基材へのメラミン樹脂の含浸量としては、固形分換算で、保護層材料に対するメラミン樹脂の含有率を、例えば５０〜１００重量％とすることができる。
【００２６】
本発明の払拭性保護層材料は、上記保護層材料の第一の面側に、さらに払拭性樹脂層が形成されており、この払拭性樹脂層は、払拭性樹脂組成物により形成されるものである。
【００２７】
ここで用いられる払拭性樹脂組成物としては、上記で説明した本発明の払拭性表面層材料において用いられるものと同じものを適用することができる。
【００２８】
本発明の払拭性保護層材料において形成される払拭性樹脂層は、固形分量で２〜２０ｇ／ｍ２であることが好ましい。さらに好ましくは５〜１５ｇ／ｍ２である。これにより、払拭性化粧板の外観を損なうことなく、防汚性、払拭性を向上させることができる。
払拭性樹脂層が上記下限値より少ないと、充分な防汚性、払拭性の効果を発現できないことがある。また、上記上限値を超えると、払拭性樹脂層の形成量によっては払拭性樹脂層にクラックや白濁などの外観上の問題が起こることがある。
【００２９】
本発明の払拭性保護層材料は、例えば、保護層基材にメラミン樹脂を含有するメラミン樹脂ワニスを含浸させ、これを乾燥させた保護層材料を調製し、この第一の面側に、上記払拭性樹脂組成物を含有する払拭性樹脂組成物ワニスを所定量塗布または塗工し、これを乾燥させることにより得ることができる。
払拭性樹脂組成物ワニスを塗布又は塗工する方法としては特に限定されないが、スプレーコート法、グラビアコート法、バーコート法、ナイフロール法、ロールコート法、ダイコート法、カーテンコート法などの方法を適用することができる。これらの中でも、スプレーコート法、グラビアコート法が少量の塗布、塗工に対応しやすいため好ましい。
【００３０】
次に、本発明の第一の形態の払拭性化粧板で用いられる芯材層材料１０、及び、第二の形態の払拭性化粧板で用いられる芯材層材料２０について説明する。
これらの芯材層材料は、芯材層基材に熱硬化性樹脂を含浸させてなるものである。芯材層基材としては特に限定されないが、クラフト紙などを好適に用いることができる。
芯材層基材の坪量としては特に限定されないが、坪量１５０〜２５０ｇ／ｍ２のものを好適に用いることができる。
【００３１】
この芯材層材料に用いられる熱硬化性樹脂としては、例えば、フェノール樹脂、メラミン樹脂、エポキシ樹脂などが挙げられる。これらの中でも、フェノール樹脂を好適に用いることができる。
芯材層基材への熱硬化性樹脂の含浸量としては、固形分換算で、芯材層材料に対する熱硬化性樹脂の含有率を、例えば３０〜７０重量％とすることができる。
芯材層材料は、例えば、熱硬化性樹脂を含有する熱硬化樹脂ワニスを芯材層基材に含浸させ、これを乾燥させることにより得ることができる。
【００３２】
次に、本発明の払拭性化粧板について説明する。
本発明の払拭性化粧板は、下記の二形態がある。
本発明の払拭性化粧板の第一の形態は、上記払拭性表面層材料の第二の面側に、上記芯材層材料を一枚あるいは複数枚積層してなるものである。すなわち、第一の形態の払拭性化粧板は、上記払拭性表面層材料の第二の面側に、上記芯材層材料を一枚あるいは複数枚重ね合わせ、これを加熱加圧成形することにより得ることができる。
また、本発明の払拭性化粧板の第二の形態は、上記払拭性保護層材料の第二の面側に、上記表面層材料の第一の面側を積層し、さらに、上記表面層材料の第二の面側に、上記芯材層材料を一枚あるいは複数枚積層してなるものである。すなわち、第二の形態の払拭性化粧板は、上記払拭性保護層材料の第二の面側に、上記表面層材料の第一の面側を重ね合わせ、さらに、上記表面層材料の第二の面側に、上記芯材層材料を一枚あるいは複数枚重ね合わせ、これを加熱加圧成形することにより得ることができる。
【００３３】
本発明の払拭性化粧板においては、上記第一、第二いずれの形態のものも適用することができる。特に、第二の形態を適用した場合は、化粧板表面の耐摩耗性を向上させることができる。
【００３４】
本発明の払拭性化粧板は、上記第一の形態、第二の形態のいずれについても、加熱加圧成形時には、払拭性化粧板の温度が１２０〜１５０℃になるように加熱しながら、７〜１０Ｍｐａ程度で加圧することが好ましい。
そして、成形時には鏡面仕上げ板、エンボス板またはエンボスフィルム等を外側に重ね合わせることができる。これにより、払拭性化粧板表面を鏡面仕上げ、エンボス仕上げ等に仕上げることができる。
本発明の払拭性化粧板においては、上記の表面仕上げをエンボス仕上げとすることにより、指紋などの汚れを見えにくくする効果を発現させることができる。
【００３５】
本発明の払拭性化粧板は、本発明の払拭性表面層材料が有する払拭性樹脂層、あるいは、本発明の払拭性保護層材料が有する払拭性樹脂層が意匠側の最外面に位置するものである。これらの払拭性樹脂層は、メラミン樹脂と、このメラミン樹脂の固形分に対してカルビノール変性シリコーンオイル０．１〜１．０重量％、及び、シランカップリング剤０．０５〜０．３重量％を含有する払拭性樹脂組成物により形成されている。
払拭性樹脂層が上記所定量のカルビノール変性シリコーンオイルを含有することにより、化粧板表面において高い撥水性、撥油性を発現させることができる。また、上記所定量のシランカップリング剤を含有することにより、カルビノール変性シリコーンオイルの分散性を向上させ、撥水性、撥油性の効果の均一性を大きく高めることができる。
そして、払拭性樹脂層がメラミン樹脂を含有することにより、化粧板表面に表面硬度、耐汚染性、透明性を付与するとともに、払拭性表面層材料が有する払拭性樹脂層と表面層
材料、あるいは、払拭性保護層材料が有する払拭性樹脂層と保護層材料との接着性を高めることができる。
本発明の化粧板は、このような特性を有することにより、キッチン廻り、テーブル、家具などに特に好適に用いることができるものである。
【実施例】
【００３６】
以下、実施例により本発明を具体的に説明する。
実施例、比較例で示される「％」は「重量％」を表す。
【００３７】
＜実施例１＞
（１）払拭性表面層材料
（１．１）表面層材料
表面層基材として、坪量８０ｇ／ｍ２の酸化チタン含有化粧紙を用いた。
上記基材に、メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．３％を添加したメラミン樹脂ワニスを塗布した後乾燥し、表面層材料に対するメラミン樹脂分５０％、揮発分６％の表面層材料を得た。
（１．２）払拭性表面層材料
メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．２％、シランカップリング剤（信越化学工業社製「ＫＢＭ−４０３」／有機基と反応性を有する官能基としてエポキシ基を有するもの）０．２％を添加し、１０分間攪拌した後、カルビノール変性シリコーンオイル（信越化学工業社製「Ｘ−２２−４０１５」）０．５％を添加、攪拌し、払拭性樹脂組成物ワニスを得た。
上記で得られた表面層材料の意匠面側（第一の面側）に、スプレーコート法で上記払拭性樹脂組成物ワニスを塗布、乾燥させ、固形分量で１０ｇ／ｍ２の払拭性樹脂層が形成された払拭性表面層材料を得た。
【００３８】
（２）芯材層材料
芯材層基材として、坪量１９０ｇ／ｍ２の未晒しクラフト紙を用いた。
上記基材に、フェノール（Ｐ）とホルムアルデヒド（Ｆ）とを反応モル比（Ｆ／Ｐ）＝１．３として反応させて得られたレゾール型フェノール樹脂ワニス（樹脂固形分５０％）を塗布した後乾燥し、芯材層材料に対するフェノール樹脂分３５％、揮発分６％の芯材層材料を得た。
【００３９】
（３）払拭性化粧板
上記（１）で得られた払拭性表面層材料の第二の面側（意匠面と反対側）に、上記（２）で得られた芯材層材料５枚を重ね合わせ、さらに、外側にプレスプレートを配して、圧力８ＭＰａ、化粧板最高温度１４０℃となるようにプレス装置で加熱加圧成形して、厚みが１．２ｍｍの払拭性化粧板を得た。
【００４０】
＜実施例２＞
（１）払拭性表面層材料
実施例１（１）（１．１）と同様にして、表面層材料を得た。
メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．２％、シランカップリング剤（信越化学工業社製「ＫＢＭ−４０３」）０．２％を添加し、１０分間攪拌した後、カルビノール変性シリコーンオイル（信越化学工業社製「Ｘ−２２−４０１５」）０．８％を添加、攪拌し、払拭性樹脂組成物ワニスを得た。
上記で得られた表面層材料の意匠面側（第一の面側）に、スプレーコート法で払拭性樹脂組成物ワニスを塗布、乾燥させ、固形分量で８ｇ／ｍ２の払拭性樹脂層が形成された払拭性表面層材料を得た。
【００４１】
（２）芯材層材料
実施例１（２）と同様にして、芯材層材料を得た。
【００４２】
（３）払拭性化粧板
上記（１）で得られた払拭性表面層材料の第二の面側（意匠面と反対側）に、上記（２）で得られた芯材層材料５枚を重ね合わせ、さらに、外側にプレスプレートを配して、圧力８ＭＰａ、化粧板最高温度１４０℃となるようにプレス装置で加熱加圧成形して、厚みが１．２ｍｍの払拭性化粧板を得た。
【００４３】
＜実施例３＞
（１）払拭性保護層材料
（１．１）保護層材料
保護層基材として、坪量４０ｇ／ｍ２の晒しパルプ紙を用いた。
上記基材に、メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．３％を添加したメラミン樹脂ワニスを塗布した後乾燥し、保護層材料に対するメラミン樹脂分６０％、揮発分５％の保護層材料を得た。
（１．２）払拭性保護層材料
メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．２％、シランカップリング剤（信越化学工業社製「ＫＢＭ−４０３」）０．２％を添加し、１０分間攪拌した後、カルビノール変性シリコーンオイル（信越化学工業社製「Ｘ−２２−４０１５」）０．５％を添加、攪拌し、払拭性樹脂組成物ワニスを得た。
上記で得られた保護層材料の第一の面側に、スプレーコート法で払拭性樹脂組成物ワニスを塗布、乾燥させ、固形分量で８ｇ／ｍ２の払拭性樹脂層が形成された払拭性保護層材料を得た。
【００４４】
（２）表面層材料
表面層基材として、坪量８０ｇ／ｍ２の酸化チタン含有化粧紙を用いた。
上記基材に、メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．３％を添加したメラミン樹脂ワニスを塗布した後乾燥し、表面層材料に対するメラミン樹脂分５０％、揮発分６％の表面層材料を得た。
【００４５】
（３）芯材層材料
実施例１（２）と同様にして、芯材層材料を得た。
【００４６】
（４）払拭性化粧板
上記（１）で得られた払拭性保護層材料の第二の面側に、上記（２）で得られた表面層材料の意匠面側を重ね合わせ、その反対側に、上記（３）で得られた芯材層材料５枚を重ね合わせ、さらに、外側にプレスプレートを配して、圧力８ＭＰａ、化粧板最高温度１４０℃となるようにプレス装置で加熱加圧成形して、厚みが１．２５ｍｍの払拭性化粧板を得た。
【００４７】
＜比較例１＞
（１）樹脂層付き表面層材料
実施例１（１）（１．１）と同様にして、表面層材料を得た。
メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．２％を添加、攪拌し、メラミン樹脂ワニスを得た。
上記で得られた表面層材料の意匠面側（第一の面側）に、スプレーコート法で上記メラミン樹脂ワニスを塗布、乾燥させ、固形分量で１１ｇ／ｍ２のメラミン樹脂層が形成された樹脂層付き表面層材料を得た。
【００４８】
（２）芯材層材料
実施例１（２）と同様にして、芯材層材料を得た。
【００４９】
（３）化粧板
上記（１）で得られた樹脂層付き表面層材料の第二の面側に、上記（２）で得られた芯材層材料５枚を重ね合わせ、さらに、外側にプレスプレートを配して、圧力８ＭＰａ、化粧板最高温度１４０℃となるようにプレス装置で加熱加圧成形して、厚みが１．２ｍｍの化粧板を得た。
【００５０】
＜比較例２＞
（１）樹脂層付き表面層材料
実施例１（１）（１．１）と同様にして、表面層材料を得た。
メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．２％、シランカップリング剤（信越化学工業社製「ＫＢＭ−４０３」）０．２％を添加し、１０分間攪拌した後、カルビノール変性シリコーンオイル（信越化学工業社製「Ｘ−２２−４０１５」）１．５％を添加、攪拌し、樹脂組成物ワニスを得た。
上記で得られた表面層材料の意匠面側（第一の面側）に、スプレーコート法で上記樹脂組成物ワニスを塗布、乾燥させ、固形分量で８ｇ／ｍ２のメラミン樹脂層が形成された樹脂層付き表面層材料を得た。
【００５１】
（２）芯材層材料
実施例１（２）と同様にして、芯材層材料を得た。
【００５２】
（３）化粧板
上記（１）で得られた樹脂層付き表面層材料の第二の面側（意匠面と反対側）に、上記（２）で得られた芯材層材料５枚を重ね合わせ、さらに、外側にプレスプレートを配して、圧力８ＭＰａ、化粧板最高温度１４０℃となるようにプレス装置で加熱加圧成形して、厚みが１．２ｍｍの化粧板を得た。
【００５３】
＜比較例３＞
（１）樹脂層付き表面層材料
実施例１（１）（１．１）と同様にして、表面層材料を得た。
メラミン樹脂（反応モル比１．４、樹脂固形分５０％）のメラミン樹脂固形分に対して触媒（ＭＲＣユニテック社製「キャタニット」）０．４％、内部離型剤（中京油脂社製「セパール３２８」）０．２％を添加し、１０分間攪拌した後、カルビノール変性シリコーンオイル（信越化学工業社製「Ｘ−２２−４０１５」）０．５％を添加、攪拌し、樹脂組成物ワニスを得た。樹脂組成物ワニスは均一ではなく、分離が見られた。
上記で得られた表面層材料の意匠面側（第一の面側）に、スプレーコート法で上記樹脂組成物ワニスを塗布、乾燥させ、固形分量で１０ｇ／ｍ２のメラミン樹脂層が形成された
樹脂層付き表面層材料を得たが、表面にはじき、白濁が発生した。
【００５４】
（２）芯材層材料
実施例１（２）と同様にして、芯材層材料を得た。
【００５５】
（３）化粧板
上記（１）で得られた樹脂層付き表面層材料の第二の面側（意匠面と反対側）に、上記（２）で得られた芯材層材料５枚を重ね合わせ、さらに、外側にプレスプレートを配して、圧力８ＭＰａ、化粧板最高温度１４０℃となるようにプレス装置で加熱加圧成形して、厚みが１．２ｍｍの化粧板を得た。
【００５６】
実施例及び比較例で得られた化粧板について、評価を実施した。結果を表１に示す。
評価項目ならびに評価方法は以下の通りである。
【００５７】
【表１】
2011102014.tif 000003
【００５８】
（１）化粧板の外観
化粧板の加熱加圧成形後の意匠面側の外観を目視で確認した。
（２）プレスプレートの状態
化粧板の加熱加圧成形の際に、意匠面側に用いたプレスプレートの状態を目視で確認した。
（３）油性マジック拭き取り性
化粧板表面に油性マジックで直径１０ｍｍ程度の円を描き、これをティッシュペーパーで拭き取り、拭き取り性の比較を行った。
（４）耐汚染性
ＪＩＳ  Ｋ  ６９０２（熱硬化性樹脂高圧化粧板試験方法）の耐汚染性試験に準拠して実施した。化粧板表面に薬品を滴下し、２４時間放置後、拭き取り性を評価した。薬品として、青インキ及び１％沃素アルコール溶液を用いた。２４時間放置後流水で洗浄し、次いで表面をメタノールで拭き取った。拭き取れなかった場合は、続いて研磨剤液を用いて拭き取った。符号は以下の通りである。
◎：汚染を流水で洗浄し拭き取ることが出来た
○：汚染をメタノールで拭き取ることが出来た
△：汚染を研磨剤液で拭き取ることが出来た
×：汚染を研磨剤液でも拭き取ることが出来なかった
【００５９】
実施例１〜３は、メラミン樹脂と、所定量のカルビノール変性シリコーンオイル、及び、シランカップリング剤を含有する払拭性樹脂組成物により形成されている払拭性樹脂層を表面に有する本発明の払拭性化粧板であり、外観、防汚性、払拭性において良好なものであった。
比較例１は、カルビノール変性シリコーンオイル、及び、シランカップリング剤を含有しない樹脂層を表面に有する化粧板であるが、払拭性、防汚性において低下が見られた。
比較例２は、カルビノール変性シリコーンオイルを所定量よりも多く配合した樹脂層を表面に有する化粧板であるが、化粧板の外観において低下が見られた。
比較例３は、カルビノール変性シリコーンオイルは含有するが、シランカップリング剤を含有しない樹脂層を表面に有する化粧板であり、化粧板外観、払拭性、防汚性において低下が見られた。
【産業上の利用可能性】
【００６０】
本発明の払拭性化粧板は、メラミン樹脂化粧板としての表面性能を損なうことなく、従来のメラミン樹脂化粧板と比較して、優れた防汚性及び払拭性を有するものである。
本発明の払拭性化粧板は、耐汚染性要求が高く、洗浄メンテナンスが日常的に必要とされるキッチン廻り、テーブル、家具用途等に好適に使用されるものである。
【符号の説明】
【００６１】
１０１    払拭性化粧板
１０      芯材層材料
１１      払拭性表面層材料
１１Ａ    表面層材料
１１Ｂ    払拭性樹脂層
２０１    払拭性化粧板
２０      芯材層材料
２１      表面層材料
２２      払拭性保護層材料
２２Ａ    保護層材料
２２Ｂ    払拭性樹脂層
【図１】
2011102014.tif 000004
【図２】
2011102014.tif 000005